"アスベスト含有罹災建造物及び被災瓦礫を処理する際の粉塵発生防止において、グルコマンナン含有アスベスト溶解剤によりアスベスト組成分を非品質化して、減容する溶解残渣の飛散防止方法。グルコマンナン含有アスベスト溶解剤が、アスベスト溶解剤100重量部、グルコマンナン0.5重量部から2重量部から成るグルコマンナン含有アスベスト溶解剤を水で希釈した後、アスベスト建材に吹き付け散布するアスベスト溶解残渣の飛散防止方法。アスベストの蛇紋岩質白石綿クリソタイルMg6Si4O10OH8原石50g粒径3mmφ以下80をオルトリン酸H3PO4,75重量20gと、植物性有機酸のパイナップル皮果汁液イソ吉草酸1.0重量との混合酸200mlに浸漬し、常温にて60分間攪拌処理した。高周波プラズマ発光分析ICP法成分定性分析の結果、溶解処理液中にマグネシウムMgを確認した。溶解残渣をX線回析の結果、クリソタイルの繊維状針状結晶は確認されなかった。白石綿クリソタイルMg6Si4O10OH8繊維状針状結晶体は、低濃度オルトリン酸と植物性有機酸との混合酸により溶解切断されたことを確認し、溶解残渣のX線回析によりクリソタイルは確認されなかった。アスベストの角閃石系茶石綿アモサイトFe,Mg7Si8O22OH2原石50g粒径3mmφ以下80を実施例1のオルトリン酸H3PO4,75重量20gと植物性有機酸のパイナップル皮果汁液イソ吉草酸1.0重量との混合酸200mlに、次亜塩素酸ソーダアンチホルミンNaClO0.5g、超微粒子二酸化チタン0.5g、カリミョウバン3g、天然成分ミネラルイオン含有植物皮果汁液組成物20gを加えたアスベスト溶解剤中に浸漬し、60分間常温にて攪拌した。これを固液分離した後、溶解処理後液と溶解残渣を得た。溶解処理後液を定性分析した結果、マグネシウムMgと三価鉄Fe3を確認した。残渣はX線回析の結果、アモサイトの針状結晶は存在しなかった。オルトリン酸H3PO420重量溶液のみによる比較テストでは、アモサイトの結晶は、浸漬時間30分では残渣の中に残留し、浸漬時間3時間でも残渣の中に残留することを確認した。アスベスト含有廃材粒径5mmφ以下80200gをオルトリン酸H3PO4,75重量10gと実施例2に用いたアスベスト溶解剤200mlの中に浸漬し、常温にて30分間攪拌し溶解処理した。これを固液分離し溶解処理後液と溶解残渣を得た。溶解処理後液の高周波プラズマ発光分析ICP法定性分析の結果、マグネシウムMgと三価鉄Fe3を確認した。残渣はX線回析の結果、アスベスト組成分のクリソタイル、アモサイト等は確認しなかった。実施例1に準じ実施例2に用いたアスベスト溶解剤200mlにグルコマンナン粉末1gを添加したグルコマンナン含有アスベスト溶解剤50mlをポリエチレン製テトラパック乾燥空気10lの中に噴霧し、この中に実施例3に用いたアスベスト含有廃材50gを投入した後、直ちに手動にて5分間振り混ぜ静止した。経過30分、60分、90分、120分、180分後のアスベスト溶解残渣浮遊粉塵測定を実施した。また、水のみを噴霧した比較例についても同様実施した。尚、比較例の浮遊粉塵は、アスベスト浮遊粉塵であった。粉塵測定は、柴田化学株式会社製型式AS-100型アスベスト大気サンプラー測定装置を用いた。結果を表2に示す。表2より、本発明のグルコマンナン0.5含有アスベスト溶解剤によるテトラパック試験の結果、噴霧静置後30分経過、粉塵量は8本/Lとなった。東京都荒川区内の商業ビル改造に伴い、アスベスト剥離箇所があった為、試験区、比較区共に各20m3を完全密閉で養生後、アスベスト剥離を試験実施例2に用いたアスベスト溶解剤1,000mlにグルコマンナン粉末を添加したグルコマンナン含有アスベスト溶解剤を水で10倍に希釈、アスベスト解体建造物の天井部10m2に1,000ml噴霧器で散布し20分経過後、剥離作業を実施した。比較区の天井部10m2に水のみ1,000ml噴霧器で散布し、経過時間および作業手順は試験区と同様とした。グルコマンナン含有アスベスト溶解剤の10倍水希釈による剥離試験結果を表3に示す。また、表3の天井部剥離作業前室内の試験区及び比較区の地点別値の違いは、グルコマンナン含有アスベスト溶解剤散布と水のみ散布との差である。尚、試験区、比較区共に剥離作業開始から柴田化学株式会社製型式AS-100型アスベスト大気サンプラー測定装置を設置し、大気中および作業環境中のアスベスト溶解残渣浮遊粉塵を測定した。尚、測定は、平成元年環境庁告示93号室内環境における石綿粉塵濃度測定方法により実施した。表3により、本発明のグルコマンナン2重量含有アスベスト溶解剤を水で5倍希釈して噴霧吹き付けする。現地剥離試験では、剥離作業中の平均粉塵量は0.7本/Lとなることを確認した。実施例5に準じ実施例2で用いたアスベスト溶解剤2,000mlにグルコマンナン20gを添加したグルコマンナン含有するグルコマンナン含有アスベスト溶解剤を水で希釈10,20,30,50倍について、それぞれを試験区20m3完全密封の後噴霧等で散布、20分後剥離作業を実施し、アスベスト溶解残渣浮遊粉塵測定を実施した。結果を表4に示す。実施例6において、グルコマンナン含有アスベスト溶解剤の水希釈、10~50倍希釈液による剥離作業中の室内粉塵量は大気汚染防止法による特定粉塵石綿の基準値10本/L以下となる値を確認した。実施例2に用いたグルコマンナン含有アスベスト溶解剤を実施例5に準じ実施した天井部のアスベスト溶解残渣剥離及び比較例、水のみ散布の天井部アスベスト剥離の完全剥離時間を確認した。結果を表5に示す。"